(57)【要約】      （修正有）【課題】無機物としての金属を多量に含有した場合において、十分に高い透明性を呈する硬化性組成物を提供する。【解決手段】重合性単量体と、一般式Ｍ（ＯＲ）ｎ（１）で表わされる金属アルコキシドとを含むことを特徴とする、硬化性組成物（式中、Ｍは、Ａｌ，Ｓｉ，Ｔｉ，Ｙ，Ｚｒ，Ｎｂ，Ｃｄ，Ｂａ，Ｔａ及びＣｅからなる群より選ばれる少なくとも一種であり、Ｒは一般式（２）を有する特定の基であり、Ｒ１はビニル基又は水酸基で置換されていてもよいアルキル基であって、ｎは２〜５の整数）。2012184318.tif 000012【選択図】なし【特許請求の範囲】
【請求項１】
重合性単量体と、一般式
［化１］
Ｍ（ＯＲ）ｎ                （１）
で表わされる金属アルコキシドとを含むことを特徴とする、硬化性組成物
（式中、Ｍは、Ａｌ，Ｓｉ，Ｔｉ，Ｙ，Ｚｒ，Ｎｂ，Ｃｄ，Ｂａ，Ｔａ及びＣｅからなる群より選ばれる少なくとも一種であり、Ｒは一般式（２）〜（４）式からなる群より選ばれる少なくとも一種の基であり、Ｒ１はビニル基又は水酸基で置換されていてもよいアルキル基であって、ｎは２〜５の整数、
【化２】
2012184318.tif 000009
【化３】
2012184318.tif 000010
【化４】
2012184318.tif 000011
）。
【請求項２】
前記金属アルコキシド化合物の含有量が、前記硬化性組成物の全質量に対して、前記金属アルコキシドを７００℃で１時間燃焼させ有機物を除去した後に得られる無機化合物の量として１．０〜７５質量％であることを特徴とする、請求項１に記載の硬化性組成物。
【請求項３】
一般式（２）で表わされる基を含む一般式（１）で表される金属アルコキシドは、ｔ−ブチルアルコール又は２−メチル−３−ブテン−２−オールと金属塩化物とを縮合反応させて得ることを特徴とする、請求項１又は２に記載の硬化性組成物。
【請求項４】
一般式（４）で表わされる基を含む一般式（１）で表される金属アルコキシドは、トリメチロールプロパンモノアリルエーテルと金属塩化物とを縮合反応させて得ることを特徴とする、請求項１又は２に記載の硬化性組成物。
【請求項５】
一般式（１）で表される金属アルコキシドを縮合反応によって生成する際に、炭素数２〜４の脂肪族アルコールを混合することを特徴とする、請求項３又は４に記載の硬化性組成物。
【請求項６】
ｔ−ブチルアルコール又は２−メチル−３−ブテン−２−オールと脂肪族アルコールとの質量比（ｔ−ブチルアルコール又は２−メチル−３−ブテン−２−オール／脂肪族アルコール）、又はトリメチロールプロパンモノアリルエーテルと脂肪族アルコールとの質量比（トリメチロールプロパンモノアリルエーテル／脂肪族アルコール）が、１／１〜５／１であることを特徴とする、請求項５に記載の硬化性組成物。
【請求項７】
前記Ｍで表わされる金属がジルコニウムであることを特徴とする、請求項１〜６のいずれか一に記載の硬化性樹脂組成物。
【請求項８】
前記重合性単量体は、エポキシ樹脂系単量体であることを特徴とする、請求項１〜７のいずれか一に記載の硬化性組成物。
【請求項９】
前記重合性単量体は、スルフィド系ビニルモノマーであることを特徴とする、請求項１〜７のいずれかに記載の硬化性組成物。
【請求項１０】
請求項１〜９のいずれか一に記載の硬化性組成物を硬化させてなることを特徴とする、樹脂硬化物。
【請求項１１】
請求項１０に記載の樹脂硬化物からなることを特徴とする、光学部材。
【発明の詳細な説明】
【技術分野】
【０００１】
本発明は、高機能性樹脂に広く用いられる無機物を含有した硬化性組成物に関する。
【背景技術】
【０００２】
プラスチック材料は様々な分野で使用され、それぞれの用途に応じた高機能化プラスチック材料が開発されている。このプラスチック材料の高機能化の手法として、ナノサイズの無機微粒子を高度に分散させ、無機物が有する性能を効果的に発現させるナノテクノロジーが今注目されている。例えば、カメラやピクアップレンズ、フィルムレンズ、メガネ用レンズ、ハードコート材、反射防止材などの光学部品の分野では、透明光学樹脂に無機物をハイブリッド化し、透明性を損なうことなく無機物が有する様々な機能を付与する試みがなされている。
【０００３】
このような透明性が要求される用途での無機物のハイブリッド化技術は、透明光学樹脂と無機物との屈折率の違いによって、光散乱が生じ透明性が損なわれ易い。そのため、光が無機物によって散乱されることのない粒子サイズに制御するナノテクノロジーが盛んに研究されている。一般に粒子径が小さくなるほど、粒子の凝集性が極めて高くなる。
【０００４】
このため、微粒子になるほど二次凝集が生じ易く、凝集によって無機物の粒子径が増大するため、光が散乱されて白濁し透明性は著しく損なわれることから、透明光学樹脂材料の適用においては一次粒子を凝集させずに高度に分散させる技術が要求される。また、このように高度に無機粒子を分散させた分子レベルの微粒子は、これまでの高分子にない剛性や硬度の向上、耐熱性の付与や熱伝導性、電気伝導性、放熱性、屈折率、紫外線吸収などといった無機物が有する特徴のある機能を付与したプラスチック材料として期待が寄せられている。
【０００５】
プラスチック材料に無機物をハイブリッド化する手法として、大きく分けてトップダウン法とボトムアップ法が挙げられ、ボトムアップ法は更にゾルゲル法、水熱合成法、Ｉｎ−ｓｉｔｕ法などに分けられる。
【０００６】
トップダウン法は、特許文献１に開示されている様にビーズミル、ジェットミル、超音波ホモジナーザーなどを用いて機械的に粉砕または解砕し、透明になるまで高度に分散させる技術である。前記したように、ナノレベルの微粒子は、凝集性が極めて高く、微粒子化するほどその凝集力は強くなる。このため、解砕した粒子が二次凝集によって凝集体を形成し易く、高い透明性を得るには極めて高度な分散技術が必要とされる。特許文献２では分散剤や表面修飾技術との併用した検討がなされているが、光学材料として十分な特性を得るには至っていない。
【０００７】
水熱合成法（特許文献３）やゾル―ゲル法（非特許文献１）を用いて無機ナノ粒子を合成する方法は多くの報告があり、１ｎｍからμｍオーダーまで粒子径を制御する技術が開示されている。また、このような手法を応用したものとして、特許文献４、５には粒子生成段階においてカップリング剤などの修飾剤により表面修飾し、有機溶剤中にナノ分散させる技術が提案されている。
【０００８】
しかしながら、カップリング剤を用いて表面を修飾する技術は、修飾するカップリング剤の特性を無視することができず、無機粒子の機能を十分に発現させることができないといった問題があった。例えば、高屈折率の無機物を適用した場合、マトリックスとなる高分子と相溶性が高いカップリング剤が検討されているが、カップリング剤自体の屈折率が低いものが大半であり、屈折率を高める効果が半減し、大量の無機物が必要となる。粒子の二次凝集や修飾剤による凝集物が生じ易いなどの多くの課題がある。
【０００９】
また、表面修飾剤を用いない手法として、金属カルボン酸塩から誘導される化合物をエタノールなどの溶媒中に有機モノマーを混在させて直接反応させる方法やモノマー中でゾル−ゲル反応によってナノ粒子を形成させるＩｎ−ｓｉｔｕ合成法が様々提案されている。この方式によれば、高屈折率を有する無機物を直接モノマー中で析出させるため、高度に分散された透明性の高い材料を得ることができる。
【００１０】
しかしながら、無機物を溶解させる量に制限を受け、過飽和になった場合は二次凝集によって濁りが生じ易いという問題がある。また、特許文献６ではカップリング剤などの修飾剤を添加する手法も検討されているが、上記と同様に多量の添加量を必要とするため二次凝集し易いなどの問題があり、薄膜などへの適用があってもバルクな材料への適用例は極めて少ないのが現状である。また、金属カルボン酸塩は有機溶媒やモノマーに対する溶解性に乏しく、使用できるモノマーに制限を受けるなどの問題がある。
【００１１】
また、金属アルコキシドを用いたゾル−ゲル反応では、アルコキシド同士の縮合反応により金属が高分子量化することは古くから知られており（非特許文献２）、特許文献７には水酸基を有するアクリルモノマーと金属アルコキシドとの縮合反応によって有機−無機ハイブリッド化する手法や特許文献８に開示されている様に金属アルコキシドをモノマー中に含有させる手法が提案されている。
【００１２】
前者の水酸基を有するアクリルモノマーと金属アルコキシドとの縮合反応による方法は、最終的に加水分解して微粒子化する手法で上記Ｉｎ−ｓｉｔｕ合成法と何ら変わりはなく、無機物を所定の大きさにコントロールし析出させる技術としては困難を要する。また、金属アルコキシドを含有するモノマー組成では加熱硬化時に残存するアルコキシドの縮合もしくは分解脱離によって発泡が生じ易く、更には残存するアルコキシドによる硬化阻害やアルコキシドが単離することによって成形体が脆くなり易いといった課題があった。
【００１３】
一方、光学部材に広く適用されている光学樹脂としては、無機物をハイブリッド化した高機能性材料としてアナターゼ晶のチタニア粒子を高分子に充填し、セルフクリーニング性を有するコーティング膜が実用化されている。
【００１４】
しかしながら、このような材料はナノレベルの極薄膜での適用であり、バルクな製品に適用した場合は光散乱が生じる。すなわち、このような材料はチタニア粒子の一次粒子径もしくは二次粒子径の光散乱断面積が光の波長よりも大きく、光散乱が生じて透明性が損なわれるため、薄膜化することによって光散乱を少なくして光透過性を得ているのが実態であり、バルクな材料に適用した場合、透明度は大きく低下する。更に、無機物を高充填化した場合、二次凝集が生じ易く、無機物が高充填化されたバルクな材料がないのが現状である。
【先行技術文献】
【特許文献】
【００１５】
【特許文献１】特開２００７−２４６７９９公報
【特許文献２】特開２００７−９９９３１公報
【特許文献３】特開平９−７１４１８公報
【特許文献４】特開２００７−１１９６１７公報
【特許文献５】特開２００７−７０６０３公報
【特許文献６】特開２００２−１２７９４公報
【特許文献７】特開２００２−２１２２４８公報
【特許文献８】特開２００３−１６０６１４公報
【非特許文献】
【００１６】
【非特許文献１】Ｊｏｕｒｎａｌ  ｏｆ  Ａｐｐｌｉｅｄ  Ｐｈｙｓｉｃｓ，第３７巻，４６０３〜４６０８（１９９８）
【非特許文献２】ゾルゲル法の科学  （作花済夫著）
【発明の概要】
【発明が解決しようとする課題】
【００１７】
本発明は、上記の課題に鑑みてなされたものであり、無機物としての金属を多量に含有した場合において、十分に高い透明性を呈する硬化性組成物を提供することを目的とする。
【課題を解決するための手段】
【００１８】
上記目的を達成すべく、本発明は、
重合性単量体と、一般式
［化１］
Ｍ（ＯＲ）ｎ                （１）
で表わされる金属アルコキシドとを含むことを特徴とする、硬化性組成物
（式中、Ｍは、Ａｌ，Ｓｉ，Ｔｉ，Ｙ，Ｚｒ，Ｎｂ，Ｃｄ，Ｂａ，Ｔａ及びＣｅからなる群より選ばれる少なくとも一種であり、Ｒは一般式（２）〜（４）式からなる群より選ばれる少なくとも一種の基であり、Ｒ１はビニル基又は水酸基で置換されていてもよいアルキル基であって、ｎは２〜５の整数、
【化２】
2012184318.tif 000002
【化３】
2012184318.tif 000003
【化４】
2012184318.tif 000004
）
に関する。
【００１９】
本発明によれば、硬化性組成物を構成する一般式（１）で表わされる金属アルコキシドが、一般式（２）〜（４）で示されるような、アルコールから水酸基が除去されてなるアルコール残基等の基を有している。一般式（２）における基は第３級炭素を有し、さらにこの第３級炭素の３つの結合手には総てアルキル基が結合しているので、金属アルコキシドの嵩高さが大きくなり、例えば硬化性組成物を硬化させて樹脂硬化物を製造する際に、金属アルコキシドにおける金属が当該金属アルコキシドから離脱しやすくなる。したがって、最終的に得る樹脂硬化物中においては、金属が分子レベルの大きさで分散するようになるので、金属を多量に含む場合においても当該樹脂硬化物の透明性を高く保持することができる。
【００２０】
また、一般式（３）及び（４）における基は、４つの結合手総てにアルキル基が結合した第４級炭素を有しているので、この場合も金属アルコキシドの嵩高さが大きくなり、例えば硬化性樹脂組成物を硬化させて樹脂硬化物を製造する際に、金属アルコキシドにおける金属が当該金属アルコキシドから離脱しやすくなる。したがって、最終的に得る樹脂硬化物中においては、金属が分子レベルの大きさで分散するようになるので、金属を多量に含む場合においても当該樹脂硬化物の透明性を高く保持することができる。
【００２１】
なお、一般式（１）で表わされる金属アルコキシド中に含まれる基（Ｒ）の分子鎖が長くなって、金属アルコキシドにおける第３級炭素あるいは第４級炭素と金属元素との距離が長くなると、第３級炭素及び第４級炭素が存在することによって生じる金属アルコキシドの嵩高さが、金属アルコキシドの金属に与える影響が小さくなる。したがって、金属アルコキシドから金属が離脱することが困難になり、最終的に得る樹脂硬化物中に、分子レベルの金属を分散させることが困難となる。
【発明の効果】
【００２２】
以上説明したように、本発明によれば、無機物としての金属を多量に含有した場合において、十分に高い透明性を呈する硬化性組成物を提供することができる。
【発明を実施するための形態】
【００２３】
以下、本発明のその他の特徴及び利点について説明する。
【００２４】
（金属アルコキシド）
本発明の硬化性組成物における金属アルコキシドは、一般式
［化５］
Ｍ（ＯＲ）ｎ                （１）
で表わされる（式中、Ｍは、Ａｌ，Ｓｉ，Ｔｉ，Ｙ，Ｚｒ，Ｎｂ，Ｃｄ，Ｂａ，Ｔａ及びＣｅからなる群より選ばれる少なくとも一種であり、Ｒは一般式（２）〜（４）式より選ばれる少なくとも一種の基であり、Ｒ１はビニル基又は水酸基を有していてもよいアルキル基であって、ｎは２〜５の整数、
【化６】
2012184318.tif 000005
【化７】
2012184318.tif 000006
【化８】
2012184318.tif 000007
）。
【００２５】
一般式（２）で表わされる基を有する金属アルコキシドは、以下に例示する第３級アルコールと金属塩化物とを縮合反応して得ることができる。
【００２６】
上記第３級アルコールとしては、ｔ−ブチルアルコール、ｔ−アミルアルコール、３−メチル−３−ペンタノール、２−メチル−３−ブテン−２−オールなどを挙げることができ、特にｔ−ブチルアルコール及び２−メチル−３−ブテン−２−オールが好ましい。これらの第３級アルコールを金属塩化物と縮合反応させることにより、特に分子の嵩高さの大きい一般式（２）で示される基を含む金属アルコキシドを得ることができる。
【００２７】
したがって、金属アルコキシドにおける金属が当該金属アルコキシドから離脱しやすくなり、最終的に得る樹脂硬化物中において、金属が分子レベルの大きさで分散するようになるので、金属を多量に含む場合においても当該樹脂硬化物の透明性を高く保持することができる。
【００２８】
一般式（３）及び（４）で表わされる基を有する金属アルコキシドは、以下に例示する第４級炭素を有するアルコールあるいは第４級炭素を有するエーテル化合物と金属塩化物とを縮合反応して得ることができる。
【００２９】
上記第４級炭素を有するアルコールとしては、２，２−ジメチル−１−プロパノール、２，２−ジメチル−１−ブタノール、２−エチル−２−メチル−１−ブタノール、３，３−ジメチル−１−ブタノールを挙げることができる。第４級炭素を有するエーテル化合物としては、トリメチロールプロパンモノアリルエーテル、トリメチロールプロパンジアリルエーテルなどが挙げられる。特に、金属との結合が分子の嵩高さにより脱離し易く、また反応性を持ったトリメチロールプロパンモノアリルエーテルが好ましい。
【００３０】
したがって、金属アルコキシドにおける金属が当該金属アルコキシドから離脱しやすくなり、最終的に得る樹脂硬化物中において、金属が分子レベルの大きさで分散するようになるので、金属を多量に含む場合においても当該樹脂硬化物の透明性を高く保持することができる。
【００３１】
なお、上述した第３級アルコール、並びに第４級炭素を有するアルコール及び第４級炭素を有するエーテル化合物に対して、他のアルコールを混合させることもできる。混合させるアルコールの種類としては、脂肪族のアルコール類が好ましく、金属アルコキシドとして一般的な炭素数２〜４のメトキシド、エトキシド、ブトキシド、プロポキシド、イソプロポキシドなどのアルコキシド基が得られるメタノール、エタノール、ブタノール、プロパノール、イソプロパノール等が好ましい。特に、容易に縮合脱揮する低分子量のメタノール、エタノールや比較的嵩高いイソプロパノールが好ましい。
【００３２】
本発明に用いられる上記第３級アルコール等に対して混合する脂肪族アルコール類は、質量比（第３級アルコール等／脂肪族アルコール類）で１／１〜５／１の範囲にあることが好ましく、さらには３／１〜４．５／１の範囲にあることが好ましい。
【００３３】
上記質量比が１／１未満であると、第３級アルコール等の割合が減少し、第３級アルコール等、すなわち一般式（１）で表される金属アルコキシド中の、一般式（２）等で表される基に起因した分子の嵩高さによる、金属アルコキシドからの金属離脱の効果が減少してしまい、最終的に得る樹脂硬化物中に分子レベルの大きさで分散する金属の量が不十分となる場合がある。また、その他のアルコールを脱揮及び濃縮するのに時間を要し、かつアルコキシドの残渣が生じ易く発泡などの問題が生じる。
【００３４】
また、上記質量比が５／１を越えると、第３級アルコール等の脱離速度が速くゲルを生じ易く、ゲルが一端生成するとアルコキシドの脱揮が妨げられたり、溶液全体にゲルの濁りが生じたり、さらには発泡が生じ易くなるため加工が困難になるなどの問題が生じる。
【００３５】
なお、上述した金属塩化物は、一般式（１）で表わされる金属アルコキシド中の金属Ｍを含んだ金属塩化物であることが必要である。上述した金属Ｍの種類によって、２価から５価の金属塩化物を構成する。
【００３６】
また、本発明における硬化性組成物中の金属アルコキシド化合物の配合量は、硬化性組成物の全質量に対して、金属アルコキシドを７００℃で１時間燃焼させ有機物を除去した後に得られる無機化合物の量として１．０〜７５質量％であることが好ましい。７５質量％を超えると硬化時の加熱によってアルコキシド単体もしくはアルコキシド縮合物などの揮発成分による発泡やアルコキシドの縮合物の相分離によって白濁が生じ、また硬化物の強度低下の原因となるため好ましくない。また、１．０質量％未満では金属アルコキシドの量が不十分となり、最終的に得る樹脂硬化物中における金属量が不十分となる場合がある。
【００３７】
さらに、金属アルコキシドを構成する金属Ｍは、上述のように、それぞれの用途に応じた金属種が用いられ、Ａｌ、Ｓｉ、Ｔｉ、Ｙ、Ｚｒ、Ｎｂ、Ｃｄ、Ｂａ、Ｔａ又はＣｅを挙げることができる。
【００３８】
特に、透明光学樹脂に適用する場合は、金属酸化物としたときのバンドギャップエネルギーが３．０ｅＶ以上の金属酸化物が好ましく、さらには可視光で最もエネルギーが高い波長３８０ｎｍにおけるエネルギー３．２６ｅＶ以上のバンドギャップエネルギーを有する金属酸化物を選定することが好ましい。特に、Ｚｒは酸化物を形成したときにバンドギャップエネルギーが５．０ｅＶであり光学樹脂用の金属種としては好ましい。
【００３９】
（重合性単量体）
本発明の金属アルコキシドと混合させる重合性単量体は、電荷移動による着色を防止すべく、カチオン重合活性が低く、かつ高分子を形成するものであれば特に制限は無く、ビニルモノマー、エステル基又はエーテル基含有重合性単量体、グリシジル基を有するエポキシモノマー等があげられる。
【００４０】
ビニルモノマーとしては芳香族ビニル系化合物、多官能芳香族ビニル化合物またはその共重合体組成物、エステル基又はエーテル基含有重合性単量体は、単官能または多官能のアクリロイル化合物またはメタアクリロイル化合物、もしくは単官能または多官能のビニルエーテル化合物等があげられる。光学樹脂用途としては分子中にカルボニル基などの官能基や電荷移動が生じ難い脂肪族系ビニルモノマー若しくはスルフィド系ビニルモノマーが着色の観点から好ましく、単官能または多官能の脂肪族系ビニルモノマーまたはスルフィド系ビニルモノマーの１種以上からなることが特に好ましい。
【００４１】
単官能または多官能肪族系ビニルモノマーとしては脂肪族系ビニルモノマー、水酸基含有脂肪族ビニルモノマー、アリルエーテル基含有化合物、ビニルエーテル化合物、脂環式ビニルモノマー等が挙げられ、具体的例としては、１−オクテン、β−メタクリルアルコール、１−ブテン−３−オール、アリルアルコール、アリルグリシジルエーテル、ｎ−プロピルビニルエーテル、イソプロピルビニルエーテル、ビニルシクロヘキサン、アリルシクロヘキサンシクロオクテン、シクロドデセン等が挙げられる。特には、アルコキシドを脱揮濃縮する際の製造条件で揮発し難い炭素数が１５以上のモノマーが好ましい。
【００４２】
単官能または多官能スルフィド系ビニルモノマーの具体的例としては、アリルスルフィド、アリルプロピルスルフィド、アリルメチルジスルフィド、１，１−ビス（メチルチオ）エチレン、ジアリルジスルフィド、アリルプロピルジスルフィド、３−メチル−２−ブテン−１−チオール、等が挙げられる。アルコキシドを脱揮濃縮する際の製造条件で揮発しないモノマーが好ましく、ジアリルジスルフィド、フェノキシエチルアクリレート、トリメチロールプロパンモノアリルエーテルが特に好ましい。
【００４３】
また、最終的に得る樹脂硬化物中の金属の屈折率に近くなるような、屈折率が高い芳香環を有するモノマーを使用することも好ましいが、電荷移動し易いビニル系の芳香族モノマーを用いた場合は着色し易いことから、電荷移動し難い分子構造を有する反応性モノマーが好ましく、具体的にはフェノキシ基やビスフェノール骨格を有するモノマーが好ましい。具体例としては、単官能及び多官能の（メタ）アクリロイル化合物が挙げられるが、これ以外に電化移動し難い骨格を有する芳香族系の反応性モノマーであればこの限りではない。
【００４４】
単官能（メタ）アクリロイル化合物の具体的例としては、フェノキシエチルメタクリレート、フェノキシエチルアクリレート、フェノキシポリエチレングリコールアクリレート、２−ヒドロキシ−３−フェノキシプロピルアクリレート等が挙げられる。
【００４５】
多官能（メタ）アクリロイル化合物の具体的例としては、ビスフェノールＡ−ジアクリレート、２，２−ビス（４−（２−アクリロキシエトキシ）フェニル）プロパン、２，２−ビス（４−（アクリロキシ−ジ−（エチレンオキシ）フェニル））プロパン、２，２−ビス（４−（アクリロキシ−ポリ−（エチレンオキシ）フェニル））プロパン；フェノール樹脂初期縮合体の多価アクリレート；ビスフェノールＡ系エポキシ樹脂、ノボラック系エポキシ樹脂等とアクリル酸とを反応させて得られるエポキシアクリレート類；上述したアクリレートがメタクリレート類になったもの等が挙げられる。
【００４６】
また、上記ビニルモノマーにはラジカル重合開始剤を使用することが好ましい。ラジカル重合開始剤の代表的な例を挙げると、過酸化物があるがこれらに限定されない。また過酸化物ではないが、２，３−ジメチル−２，３−ジフェニルブタンもラジカル開始剤として使用できる。しかしながら、本発明の硬化性組成物の硬化に用いられる開始剤はこれらの例に限定されない。
【００４７】
また、透明光学樹脂用の開始剤としては上記のラジカル開始剤も適用できるが、カチオン重合性が高いビニルエーテル化合物やエポキシモノマーを添加し硬化させることもできる。特に、バルクな製品に対しては、ラジカル開始剤は着色し易いため、カチオン重合性の高いビニルエーテルやエポキシモノマーを使用することが好ましい。
【００４８】
グリシジル基を有するエポキシモノマーとしては、カチオン重合性が低いものであれば公知のエポキシモノマー使用できるが、光学樹脂用途としては屈折率が高く、電荷移動し難い分子構造を有するモノマー、具体的にはビスフェノール類から誘導されるエポキシモノマーが好ましく、これらエポキシモノマーを１種または２種類以上を混合して用いることができる。
【００４９】
ビスフェノール類から誘導されるエポキシモノマーの具体的例としてはビスフェノールＡ、ビスフェノールＦ、４，４’−ビフェノール等から誘導されるエポキシ樹脂、およびその芳香族環を核水素化したものが挙げられるがこれらに限定されるものではない。
【００５０】
通常、エポキシモノマーは硬化剤とともに使用される。エポキシモノマーと反応させる硬化剤としては、公知のものであれば種々の化合物を適用できる。例えば、有機アミン化合物、ジシアンジアミド及びその誘導体、イミダゾール及びその誘導体、ビスフェノールＡ、ビスフェノールＦ、４，４’−ビフェノールなどの２価フェノール化合物、ノボラック樹脂あるいはアラルキルフェノール樹脂、酸無水物化合物、ヒドラジド化合物等を適用することができ、必要に応じて２種類以上を用いてもよい。特に、本発明の効果を得るための好ましい硬化剤は酸無水物硬化物であり、更に好ましくは無水ヘキサヒドロフタル酸、メチル化無水ヘキサヒドロフタル酸、水素化無水ナジック酸が挙げられる。
【００５１】
さらに、エポキシモノマーと硬化剤の反応には硬化促進剤を併用することもできる。エポキシモノマーと硬化剤に添加する硬化促進剤としては、公知のものであれば種々の化合物を適用できる。
【００５２】
その他、金属塩化物と反応可能な水酸基を有するモノマーを使用することもでき、このような水酸基含有モノマー化合物としては、カチオン重合性の低いモノマーであれば適用可能であるが、光学用樹脂としては電荷移動の少なく着色し難い単官能または多官能の１価もしくは２価の水酸基を有する脂肪族系化合物が１種以上の混合物からなるものが好ましい。
【００５３】
さらに、本発明の硬化性組成物には、必要に応じて、本発明の目的を損なわない範囲で、紫外線吸収剤、酸化防止剤、熱安定剤、着色剤、可塑剤、離型剤、帯電防止剤、耐候助剤、内部潤滑剤、外部潤滑剤、帯電防止剤、難燃剤、光安定剤、蛍光増白剤等の添加剤を１種又は２種以上含有してもよい。
【００５４】
本発明の硬化性組成物を硬化することにより硬化体が得られる。硬化の方法は任意であり、熱、光、電子線等による方法を採用することができる。例えばビニル系モノマーに無機化合物を含有させた組成物において、加熱により硬化を行う場合の温度は、開始剤有無種類によっても異なるが、８０〜３００℃、より好ましくは１２０〜２５０℃の範囲で選ばれる。また時間は、１分〜１０時間程度、より好ましくは１分〜５時間である。
【００５５】
また、本発明のエポキシモノマーに無機化合物を含有させた組成物において、加熱により硬化を行う場合その温度は、８０〜２００℃、より好ましくは１３０〜１７０℃の範囲で選ばれる。また時間は、１分〜１０時間程度、より好ましくは１分〜５時間である。
【００５６】
本発明の樹脂組成物の加工方法に特に制限はなく、圧縮成形、射出成形、押出し成形等により所定形状に成形することができる。
【実施例】
【００５７】
以下、実施例により本発明を具体的に説明するが、本発明はこれら実施例に限定されるものではない。
【００５８】
特性評価は、以下の方法により行なった。
【００５９】
（１）全光線透過率、ヘイズの測定
ＪＩＳ  Ｋ７１０５のＢ法に準拠して行なった。但し、試験片は４０ｍｍ×４０ｍｍ×厚み２ｍｍを適用した。
（２）硬化物の屈折率、アッベ数の測定
アタゴ製ＤＲ−Ｍ４  多波長アッベ屈折率計を用いて、Ｄ線（５８９ｎｍ）及びアッベ数の測定を行った。試験片は１０ｍｍ×３０ｍｍ×厚み２ｍｍを適用した。
（３）硬化物の線膨張係数
セイコー電子工業（株）製熱応力歪測定装置ＴＭＡ／ＳＳ１２０Ｕを用いて３０℃から２７０℃の範囲で測定し、４０℃と６０℃の２点で結ばれた直線の傾きから線膨張率を算出した。昇温速度は５℃／分とした。
（４）硬化物のＴｇの測定
セイコーインスツルメント製ＤＭＳ６１００を用いて、Ｔｇ及び動的粘弾性の測定を行った。試験片は１０ｍｍ×４０ｍｍ×厚み２ｍｍを適用した。
（５）硬化物の曲げ試験
ＪＩＳ−７１７１に準拠し、８０ｍｍ×１０ｍｍ×４ｍｍの試験片を用いて、オートグラフ（島津製作所（株）製）により曲げ弾性率、曲げ強度、曲げたわみを測定した。破断せずに支点間から外れた試験片については、「破断せず」と表記した。
（６）硬化物の鉛筆硬度
ＪＩＳ  Ｋ  ７１１２に従い、３０ｍｍ×１０ｍｍ×２ｍｍの試験片を用いて、電子比重計（アルファーミラージュ（株）製ＭＤ−３００Ｓ）を用いて測定を行った。
（７）硬化物の曲げ試験
ＪＩＳ−７１７１に準拠し、８０ｍｍ×１０ｍｍ×４ｍｍの試験片を用いて、オートグラフ（島津製作所（株）製）により曲げ弾性率、曲げ強度、曲げたわみを測定した。破断せずに支点間から外れた試験片については、「破断せず」と表記した。
（８）無機化合物の充填量：無機化合物の含有割合は、有機−無機化合物複合体を７００℃で燃焼させた後に残る灰分よって求めた。
【００６０】
使用した原料を次に示す。
四塩化ジルコニウム：和光純薬工業株式会社製
２−メチル−３−ブテン−２−オール：東京化成株式会社製
トリメチロールプロパンモノアリルエーテル：ＡＣＲＯＳ社製
フェノキシエチルアクリレート：共栄社化学株式会社製ライトエステルＰＯ
ジアリルジスルフィド：東京化成株式会社製
ジビニルベンゼン共重合体：新日鐵化学株式会社
パーブチルＣ：日本油脂株式会社
【００６１】
（合成例１）
（ジルコニウムアルコキシドの調整−１）
トルエン５０ｍｌを５００ｍｌセパラブルフラスコに投入し、エタノール６ｇ及びｔ−ブチルアルコール３０ｇを秤量し投入後、氷冷下塩化ジルコニウム２５ｇを投入し、溶解後、溶媒エタノールを１５０ｍｌ添加し、アンモニアガスを１６０分間バブリングして中和を行った。中和後、析出した塩化アンモニウムをろ過し、ジルコニウムアルコキシド溶液（Ａ液）２４５ｇを得た。
【００６２】
（合成例２）
（ジルコニウムアルコキシドの調整−２）
投入するエタノールを１０ｇとした以外は合成例２と同様にして、ジルコニウムアルコキシド溶液（Ｂ液）２４９ｇを得た。
【００６３】
（合成例３）
（ジルコニウムアルコキシドの調整−３）
投入するエタノールを２０ｇ、ｔ−ブチルアルコールを２０ｇとした以外は合成例２と同様にして、ジルコニウムアルコキシド溶液（Ｃ液）を２４９ｇ得た。
【００６４】
（合成例４）
（ジルコニウムアルコキシドの調整−４）
投入するエタノールを３０ｇ、ｔ−ブチルアルコールを０ｇとした以外は合成例２と同様にして、ジルコニウムアルコキシド溶液（Ｄ液）を２３９ｇ得た。
【００６５】
（合成例５）
（ジルコニウムアルコキシドの調整−５）
トルエン５０ｍｌを５００ｍｌセパラブルフラスコに投入し、トリメチロールプロパンモノアリルエーテル１０ｇ秤量し投入後、氷冷下塩化ジルコニウム２５ｇを投入し、次いで２−メチル−３−ブテン−２−オール２０ｇを滴下させて塩化ジルコニウムが完全に溶解させた。次いで、溶媒エタノールを１５０ｍｌ添加し、アンモニアガスを１６０分間バブリングして中和を行った。中和後、析出した塩化アンモニウムをろ過し、ジルコニウムアルコキシド溶液（Ｅ液）を２３９ｇ得た。
【００６６】
（合成例６）
（ジルコニウムアルコキシドの調整−５）
トルエン５０ｍｌを５００ｍｌセパラブルフラスコに投入し、トリメチロールプロパンモノアリルエーテル３０ｇ秤量し投入後、氷冷下塩化ジルコニウム２５ｇを投入し塩化ジルコニウムが完全に溶解させた。次いで、溶媒エタノールを１５０ｍｌ添加し、アンモニアガスを１６０分間バブリングして中和を行った。中和後、析出した塩化アンモニウムをろ過し、ジルコニウムアルコキシド溶液（Ｆ液）を２３９ｇ得た。
【００６７】
（合成例７）
（ジビニルベンゼン共重合体の調整）
ジビニルベンゼン２７８．６ｍｌ（１．９６モル）、エチルビニルベンゼン２８２．８ｍｌ（１．１５モル）、スチレン１１６．６（０．９７モル）、フェノキシエチルメタクリレート４２７．３ｍｌ（２．２５モル）、トルエン１２００ｍｌを３０Ｌの反応器内に投入し、５０℃で３７．７ｍｌ（０．３モル）の三フッ化ホウ素のジエチルエーテル錯体、重合調節剤として酢酸ブチル５０ｍｌ添加、６．５時間反応させた。蒸留水１０００ｍｌに炭酸水素ナトリウム５０．４ｇ（０．６モル）を溶解させた水溶液で停止させた後、室温で反応混合液を大量のｎ−へキサンに投入し、共重合体を析出させた。得られた共重合体をｎ−へキサンで洗浄し、濾別、乾燥、秤量して、４６４．６ｇのジビニルベンゼン共重合体を得た。
【００６８】
（実施例１）
ジアリルジスルフィド５．０ｇとフェノキシエチルアクリレート３．０ｇとの混合物に、ジルコニウムアルコキシド溶液（Ａ液）を混合し、６０℃×１０ｈＰａにてＡ液に含まれる溶媒及びアルコキシドを脱揮し、組成物重量２１．０ｇの白色粉末を得た。フェノキシエチルアクリレート１０ｇにこの白色粉末５．０ｇと開始剤として過酸化物パーブチルＣを０．０５ｇ添加し、１５０℃に加熱し硬化させることによって、僅かに黄色と僅かに濁りがあるほぼ透明な硬化物を得た。屈折率ｎｄは１．５５３であった。また、硬化物を７００℃にて燃焼させた後の灰分は１５．９重量％であった。
【００６９】
（実施例２）
ジアリルジスルフィド５．０ｇとフェノキシエチルアクリレート３．０ｇとの混合物に、ジルコニウムアルコキシド溶液（Ｂ液）を混合し、６０℃×１０ｈＰａにてＢ液に含まれる溶媒及びアルコキシドを脱揮した。脱揮後の組成物重量は２１．１ｇの白色粉末であった。この白色粉末１０ｇをフェノキシエチルアクリレート１０ｇに溶解させ、開始剤として過酸化物パーブチルＣを０．０５ｇ添加し１５０℃に加熱し硬化させることによって、僅かに黄色を帯びた透明な硬化物を得た。この硬化物の屈折率ｎｄは１．５７３であった。また、白色粉末及び硬化物を７００℃にて燃焼させた後の灰分はそれぞれ、６２．３重量％と３１．５重量％であった。
【００７０】
（実施例３）
ジビニルベンゼン共重合体３ｇをフェノキシエチルアクリレート７ｇに溶解させたモノマー溶液に実施例１の白色粉末５ｇと開始剤として過酸化物パーブチルＣを０．０５ｇ添加し、１５０℃に加熱し硬化させることによって、僅かにオレンジ色を帯びた透明な硬化物を得た。屈折率ｎｄは１．５７３であった。また、硬化物を７００℃にて燃焼させた後の灰分は１５．８重量％であった。
【００７１】
（実施例４）
ジアリルジスルフィド５．０ｇとフェノキシエチルアクリレート３．０ｇの混合物に、ジルコニウムアルコキシド溶液（Ｃ液）を混合し、６０℃×１０ｈＰａにてＣ液に含まれる溶媒及びアルコキシドを脱揮し、組成物重量２１．９ｇの白色粉末を得た。フェノキシエチルアクリレート１０ｇにこの白色粉末５．０ｇと開始剤として過酸化物パーブチルＣを０．０５ｇ添加し、１５０℃に加熱し硬化させることによって、僅かに黄色を帯びた透明な硬化物を得た。また、硬化物の一部にアルコキシドの残渣が原因と推定される発泡が観察された。屈折率ｎｄは１．５４３であった。また、硬化物を７００℃にて燃焼させた後の灰分は１５．１重量％であった。
【００７２】
（実施例５）
ジアリルジスルフィド３．０ｇとフェノキシエチルアクリレート２．０ｇとの混合物に、ジルコニウムアルコキシド溶液（Ｂ液）を混合し、６０℃×１０ｈＰａにてＢ液に含まれる溶媒及びアルコキシドを脱揮し、組成物重量１８．２ｇの白色粉末を得た。本粉末を７００℃で１時間、有機分を燃焼し除去した後の灰分は全重量の７３．２重量部であった。この白色粉末３．０ｇをフェノキシエチルアクリレート１０ｇに溶解させ、開始剤として過酸化物パーブチルＣを０．０５ｇ添加し、１５０℃に加熱し硬化させることによって、僅かに黄色を帯びた透明な硬化物を得た。また、硬化物の一部にアルコキシドの残渣が原因と推定される発泡が観察された。屈折率ｎｄは１．５６０であった。また、硬化物を７００℃にて燃焼させた後の灰分は１７．０重量％であった。
【００７３】
（実施例６）
ビスフェノールＡ型液状エポキシ樹脂（ＥｐＡ：エポキシ当量１８７ｇ／ｅｑ．）３０ｇにジルコニウムアルコキシド溶液（Ｂ液）の２５ｇを混合し、６０℃×１０ｈＰａにてＢ液に含まれる溶媒及びアルコキシドを脱揮し、組成物重量３１．５ｇの無色透明な高粘度液体を得た。この溶液に硬化剤としてメチル化ヘキサヒドロ無水フタル酸（ＭＨ：酸無水物当量１６８ｇ／ｅｑ．）を用いて、エポキシ当量と酸無水物当量の比＝１：１となるように２７．０ｇ加え、よく混合し、さらに硬化促進剤としてテトラ−ｎ−ブチルホスホニウムｏ，ｏ’−ジエチルホスホロジチオネートを全体の０．３６ｇを投入し、１４０℃で１２時間硬化し硬化物を得た。屈折率ｎｄは１．５５４であった。また、成形体を７００℃にて燃焼させた後の灰分は２．３重量％であった。
【００７４】
（実施例７）
ビスフェノールＦ型液状エポキシ樹脂（ＥｐＦ：エポキシ当量１７０ｇ／ｅｑ．）３０ｇにジルコニウムアルコキシド溶液（Ｂ液）の２５ｇを混合し、６０℃×１０ｈＰａにてＢ液に含まれる溶媒及びアルコキシドを脱揮し、組成物重量３１．２ｇの無色透明な高粘度液体を得た。この溶液に硬化剤としてメチル化ヘキサヒドロ無水フタル酸（ＭＨ：酸無水物当量１６８ｇ／ｅｑ．）を用いて、エポキシ当量と酸無水物当量の比＝１：１となるように２９．６ｇ加え、よく混合し、さらに硬化促進剤としてテトラ−ｎ−ブチルホスホニウムｏ，ｏ’−ジエチルホスホロジチオネートを全体の０．３６ｇを投入し、金型内で真空脱気して常圧に戻した後、１４０℃で１２時間硬化し、厚さ２ｍｍの無色透明な板を作製した。その評価結果を表１に示す。また、成形体を７００℃にて燃焼させた後の灰分は２．１重量％であった。
【００７５】
（実施例８）
ビスフェノールＦ型液状エポキシ樹脂（ＥｐＦ：エポキシ当量１７０ｇ／ｅｑ．）３０ｇにジルコニウムアルコキシド溶液（Ｂ液）の７５ｇを混合し、６０℃×１０ｈＰａにてＢ液に含まれる溶媒及びアルコキシドを脱揮し、組成物重量３４．３ｇの無色透明な高粘度液体を得た。この溶液に硬化剤としてメチル化ヘキサヒドロ無水フタル酸（ＭＨ：酸無水物当量１６８ｇ／ｅｑ．）を用いて、エポキシ当量と酸無水物当量の比＝１：１となるように２９．６ｇ加え、よく混合し、さらに硬化促進剤としてテトラ−ｎ−ブチルホスホニウムｏ，ｏ’−ジエチルホスホロジチオネートを全体の０．１２ｇを投入し、金型内で真空脱気して常圧に戻した後、１４０℃で１２時間硬化し、厚さ２ｍｍの無色透明な板を作製した。その評価結果を表１に示す。また、成形体を７００℃にて燃焼させた後の灰分は７．２重量％であった。
【００７６】
（実施例９）
ジルコニウムアルコキシド溶液（Ｅ液）を、硬化剤としてフェノキシエチルアクリレート７ｇにジビニルベンゼン３ｇを溶解させた溶液に混合させ、６０℃×１０ｈＰａにてＥ液に含まれる溶媒及びアルコキシドを脱揮し、組成物重量５３．８ｇの黄色を帯びた透明な高粘度液体を得た。この液体に開始剤として過酸化物パーブチルＣを０．０５ｇ添加し、１５０℃に加熱し硬化させることによって、僅かに黄色を帯びた透明な硬化物を得た。屈折率ｎｄは１．４９０であった。また、硬化物を７００℃にて燃焼させた後の灰分は２４．８重量％であった。
【００７７】
（実施例１０）
ジルコニウムアルコキシド溶液（Ｆ液）を、硬化剤としてフェノキシエチルアクリレート７ｇにジビニルベンゼン３ｇを溶解させた溶液に混合させ、６０℃×１０ｈＰａにてＦ液に含まれる溶媒及びアルコキシドを脱揮し、組成物重量３５．３ｇの柿色を帯びた透明な高粘度液体を得た。この液体に開始剤として過酸化物パーブチルＣを０．０５ｇ添加し、１５０℃に加熱して硬化させることによって、僅かに柿色を帯びた透明な硬化物を得た。屈折率ｎｄは１．５９４であった。また、硬化物を７００℃にて燃焼させた後の灰分は４１．４重量％であった。
【００７８】
（比較例１）
ジアリルジスルフィド５．０ｇとフェノキシエチルアクリレート１３．０ｇとの混合物に、開始剤として過酸化物パーブチルＣを０．０５ｇ添加し１５０℃に加熱し硬化させることによって、無色透明な硬化物を得た。屈折率ｎｄは１．５２８であった。
【００７９】
（比較例２）
ジビニルベンゼン共重合体３ｇをフェノキシエチルアクリレート７ｇに溶解させたモノマー溶液に開始剤として過酸化物パーブチルＣを０．０５ｇ添加し、１５０℃に加熱し硬化させることによって、無色透明な硬化物を得た。屈折率ｎｄは１．５２４であった。
【００８０】
（比較例３）
ジアリルジスルフィド３．０ｇとフェノキシエチルアクリレート１２．０ｇの混合物に、開始剤として過酸化物パーブチルＣを０．０５ｇ添加し、１５０℃に加熱し硬化させることによって、無色透明な硬化物を得た。屈折率ｎｄは１．５２５であった。
【００８１】
（比較例４）
ビスフェノールＡ型液状エポキシ樹脂（ＥｐＡ：エポキシ当量１８７ｇ／ｅｑ．）３０ｇに硬化剤としてメチル化ヘキサヒドロ無水フタル酸（ＭＨ：酸無水物当量１６８ｇ／ｅｑ．）２７ｇを混合し、さらに硬化促進剤としてテトラ−ｎ−ブチルホスホニウムｏ，ｏ’−ジエチルホスホロジチオネートを全体の０．１２ｇを投入し、１４０℃で１２時間硬化し硬化物を得た。屈折率ｎｄは１．５４１であった。
【００８２】
（比較例５）
ビスフェノールＦ型液状エポキシ樹脂（ＥｐＦ：エポキシ当量１７０ｇ／ｅｑ．）３０ｇに硬化剤としてメチル化ヘキサヒドロ無水フタル酸（ＭＨ：酸無水物当量１６８ｇ／ｅｑ．）２９．６ｇを混合し、さらに硬化促進剤としてテトラ−ｎ−ブチルホスホニウムｏ，ｏ’−ジエチルホスホロジチオネートを全体の０．４ｇを投入し、金型内で真空脱気して常圧に戻した後、１４０℃で１２時間硬化し、厚さ２ｍｍの無色透明な板を作製した。評価結果を表１に示す。
【００８３】
（比較例６）  
トリメチロールプロパンモノアリルエーテル１０ｇにフェノキシエチルアクリレート７ｇにジビニルベンゼン共重合体３ｇを溶解したものを混合し、１５０℃に加熱し硬化させることによって、無色透明な硬化物を得た。屈折率ｎｄは１．４９３であった。
【００８４】
（比較例７）
トリメチロールプロパンモノアリルエーテル３０ｇにフェノキシエチルアクリレート７ｇにジビニルベンゼン共重合体３ｇを溶解したものを混合し、１５０℃に加熱し硬化させることによって、無色透明な硬化物を得た。屈折率ｎｄは１．４５７であった。
【００８５】
（比較例８）
ジアリルジスルフィド５．０ｇとフェノキシエチルアクリレート３．０ｇとの混合物に、ジルコニウムアルコキシド溶液（Ｄ液）を混合し、６０℃×１０ｈＰａにてＤ液に含まれる溶媒及びアルコキシドの脱揮を発泡が生じなくなるまで行ったところ、６５．３ｇの透明な高粘度溶液が得られた。この高粘度溶液に、開始剤として過酸化物パーブチルＣを０．０５ｇ添加し１５０℃に加熱し硬化を試みたが硬化しなかった。
【００８６】
【表１】
2012184318.tif 000008
表１の結果より、本発明にしたがって得た実施例７及び８に係る樹脂硬化物は、ジルコニウムアルコキシドに由来するジルコニウムが樹脂硬化物中に混在しているにも拘らず、このようなジルコニウムが混在していない樹脂硬化物中に混在しない場合と比較して、全光線透過率、ヘイズ値及びアッベ数が大きく増大していないことが分かる。これら樹脂硬化物を構成する樹脂成分はいずれもエポキシ樹脂であって同一であることから、上述した光特性が大きく劣化していないのは、本発明に樹脂硬化物中においてジルコニウムアルコキシドに由来するジルコニウムが分子レベルの大きさで均一に分散しているためと考えられる。
【００８７】
但し、実施例８においては、混合したジルコニウムアルコキシドの量が多いので、上述した光学特性の劣化が多少大きくなっていることが分かる。
【００８８】
また、本発明にしたがって得た実施例７及び８に関する樹脂硬化物においては、線膨張係数から鉛筆硬度に関する機械強度においてはほとんど劣化がないことがわかる。
【００８９】
以上、本発明を上記具体例に基づいて詳細に説明したが、本発明は上記具体例に限定されるものではなく、本発明の範疇を逸脱しない限りにおいてあらゆる変形や変更が可能である。